(57)【要約】      （修正有）【課題】  本発明は金属箔を含有する積層板に適応される近紫外部〜可視短波長部に吸収を有する新規な光線遮蔽剤および蛍光検知剤を提供する。【解決手段】  一般式2006241086.tif 000011（式中、Ｒ1〜Ｒ5は水素原子、ハロゲン、炭素数１〜８のアルキル基、炭素数１〜８のアルコキシ基、アミノ基または炭素数１〜８のアルキル基を持つアルキルアミノ基もしくはジアルキルアミノ基を示し、Ｘは酸素原子、硫黄原子またはアルキル化されていてもよい第二級アミンを示し、ｎは０〜１の整数を示す）で表わされるピラゾリン化合物を含有することを特徴とする光線遮蔽剤および蛍光検知剤を用いる。【選択図】  なし【特許請求の範囲】
【請求項１】
一般式（Ｉ）
【化１】
2006241086.tif 000010
（式中、Ｒ1〜Ｒ5は水素原子、ハロゲン、炭素数１〜８のアルキル基、炭素数１〜８のアルコキシ基、アミノ基または炭素数１〜８のアルキル基を持つアルキルアミノ基もしくはジアルキルアミノ基を示し、Ｘは酸素原子、硫黄原子またはアルキル化されていてもよい第二級アミンを示し、ｎは０〜１の整数を示す）で表わされるピラゾリン化合物。
【請求項２】
請求項１に記載のピラゾリン化合物を含有することを特徴とする光線遮蔽剤。
【請求項３】
請求項１に記載のピラゾリン化合物を含有することを特徴とする蛍光検知剤。
【発明の詳細な説明】
【技術分野】
【０００１】
本発明は感光性樹脂、感光性樹脂下地材、蛍光検知剤材料、積層基板基材に使用する為の、特定波長域として３５０nm〜４５０nmの近紫外部〜可視短波長部に強い吸収能を有するピラゾリン化合物、並びにこれを含有する光線遮蔽剤および蛍光検知剤に関する。
【背景技術】
【０００２】
近年ますます超高集積化、超高密度化、精細化や作業性向上化が要求される集積回路、半導体素子、プリント配線基板などの製造に係るフォトレジスト関連分野や、自動外観検査（ＡＯＩ）において使用される紫外線吸収物質、紫外線遮蔽物質および蛍光材料として、特許文献１に記載されたとおり、１,３,５−トリフェニル−２−ピラゾリン、１,５−ジフェニル−３−（４−メチルフェニル）−２−ピラゾリン等のピラゾリン化合物が知られている。
【０００３】
しかしながら上記の化合物には大きな欠点がある。これらの化合物の光線吸収領域（光線遮蔽領域）は３００nm〜４００nmであることから、これらを紫外線吸収物質として使用した場合には、高精度のパターンを得る為に感度が長波長側にシフトしている液状フォトソルダーレジスト用両面同時露光装置や、自動外観検査（ＡＯＩ）装置には十分対応できない。
【０００４】
これを解決するため、特許文献２および３には、１,５−ジフェニル−３−スチリル−２−ピラゾリン、１−（４−ｔｅｒｔ−ブチルフェニル）−３−スチリル−５−フェニル−２−ピラゾリン等のピラゾリン化合物の使用が報告されているが、これらの化合物も最大吸収領域が３９０nm付近であり、４００nm〜４５０nmの光線に対する吸収能は低く、十分な効果を得る為には光線吸収物質の含有量を多くする必要があった。
【０００５】
すなわち、両面プリント配線基板上のフォトソルダーレジスト層を両面同時露光する場合、片面のフォトソルダーレジストを透過した光が積層板内をも透過し、反対面の所望しないフォトソルダーレジスト部分も露光して正確にパターンが形成できないという欠点があった。さらに、紫外線吸収物質の積層板への添加量を増加させると、耐溶剤性等の性能の低下や粒子の二次凝集による分散性の低下を引き起こすという欠点があった。
【０００６】
また、プリント配線基板の自動外観検査（ＡＯＩ）における導体パターン検査では、導体以外の樹脂層（絶縁層、蛍光含有層）からの蛍光反射に対し、それを検出する検出部の感度が不足するために正確にパターンを認識できないという欠点があった。
【０００７】
また、自動パターン修正装置における不要導体パターン部分（短絡部分）の導体自動削り取り工程では、その終点部分、すなわち導体パターンの剥離によって露出する絶縁層（蛍光含有層）からの蛍光反射に対し、それを検出する検出器の感度が不足するために、絶縁層の一部まで削り取られるという欠点があった。
【特許文献１】特公昭６３−１５５７１号公報
【特許文献２】特開平５−１７９２２６号公報
【特許文献３】特開平５−２２０８９４号公報
【発明の開示】
【発明が解決しようとする課題】
【０００８】
本発明は、従来公知の紫外線吸収剤ないし光線吸収剤のもつ大きな欠点を解決するもので、可視短波長側の光線に対して吸収能が高く、かつ添加量が少なくても十分な機能を発揮する、新規な光線遮蔽剤および蛍光検知剤を提供する。
【課題を解決するための手段】
【０００９】
本発明者は鋭意研究の結果、分子中にベンズチアゾール、ベンゾオキサゾールまたはベンズイミダゾールを導入したピラゾリン化合物が、目的に合致する化合物であることを見出し本発明を完成した。
【００１０】
本発明は一般式（Ｉ）
【化１】
2006241086.tif 000002
（式中、Ｒ1〜Ｒ5は水素原子、ハロゲン、炭素数１〜８のアルキル基、炭素数１〜８のアルコキシ基、アミノ基または炭素数１〜８のアルキル基を持つアルキルアミノ基もしくはジアルキルアミノ基を示し、Ｘは酸素原子、硫黄原子またはアルキル化されていてもよい第二級アミンを示し、ｎは０〜１の整数を示す）で表わされるピラゾリン化合物からなる光線遮蔽剤および蛍光検知剤に関する。
【発明の効果】
【００１１】
本発明の化合物は、可視短波長側の光線に対して吸収能が高く、その積層板への添加量が少なくても、十分に該短波長側の光線の透過を防ぐことができる。これによって、高精度なファインパターンを得る為に感度が長波長側にシフトしている液状フォトソルダーレジストに対し、両面同時露光が可能となる。さらに、自動外観検査（ＡＯＩ）においても導体の正確なパターン認識が可能となる。
【００１２】
この効果は、式（Ｉ）の化合物において、ピラゾリン環の１位に結合したフェニル基上に、ベンズチアゾール、ベンズオキサゾールもしくはベンズイミダゾールを導入することにより、λｍａｘが従来のピラゾリン化合物と比べて長波長側へシフトし、さらに、単位重量当たりの吸光度が増加するためと考えられる。
【発明を実施するための最良の形態】
【００１３】
本発明のピラゾリン化合物の代表例としては下記のものを挙げることができる。
１−（４−（ベンズチアゾール−２−イル）フェニル）−３−スチリル−５−フェニル−２−ピラゾリン、
１−（４−（ベンズチアゾール−２−イル）フェニル）−３−（３−メトキシスチリル）−５−（３−メトキシフェニル）−２−ピラゾリン、
１−（４−（ベンズチアゾール−２−イル）フェニル）−３−（４−ｔｅｒｔ−オクチルスチリル）−５−フェニル−２−ピラゾリン、
１−（４−（５−ｔｅｒｔ−ブチルベンゾオキサゾール−２−イル）フェニル）−３−スチリル−５−フェニル−２−ピラゾリン、
１−（４−（ベンゾオキサゾール−２−イル）フェニル）−３−（４−ｔｅｒｔ−ブチルスチリル）−５−（４−ｔｅｒｔ−ブチルフェニル）−２−ピラゾリン、
１−（４−（５,７−ジアミルベンゾオキサゾール−２−イル）フェニル）−３−（４−メチルスチリル）−５−（４−メチルフェニル）−２−ピラゾリン、
１−（４−（ベンズイミダゾール−２−イル）フェニル）−３−（３−クロロスチリル）−５−（３−クロロフェニル）−２−ピラゾリン、
１−（４−（ベンズイミダゾール−２−イル）フェニル）−３−スチリル−５−（４−メチルフェニル）−２−ピラゾリン、
１−（３−（ベンズイミダゾール−２−イル）フェニル）−３−（４−ジエチルアミノスチリル）−５−（４−ジエチルアミノフェニル）−２−ピラゾリン、
１−（２−ブロモ−４−（ベンズチアゾール−２−イル）フェニル）−３,５−ビス（４−ジメチルアミノフェニル）−２−ピラゾリン、
１−（４−（１−メチル−ベンズイミダゾール−２−イル）フェニル）−３−（４−ジエチルアミノフェニル）−５−フェニル−２−ピラゾリン、
１−（４−（５−メチルベンゾオキサゾール−２−イル）フェニル）−３,５−ビス（４−エチルアミノスチリル）−２−ピラゾリン等。
これらの化合物は単独で用いてもよいし、二種以上を組み合わせて用いてもよい。
【００１４】
本発明の式（Ｉ）の化合物は、次のようにして製造することができる。
すなわち、既知の方法により合成した一般式（II）
【化２】
2006241086.tif 000003
（式中、Ｒ1〜Ｒ3は水素原子、ハロゲン、炭素数１〜８のアルキル基、炭素数１〜８のアルコキシ基、アミノ基または炭素数１〜８のアルキル基を持つアルキルアミノ基もしくはジアルキルアミノ基を示し、Ｘは酸素原子、硫黄原子またはアルキル化されていてもよい第二級アミンを示す）で表されるヒドラジン化合物と、
既知の方法により合成した一般式（III）
【化３】
2006241086.tif 000004
（式中、Ｒ4およびＲ5は水素原子、ハロゲン、炭素数１〜８のアルキル基、炭素数１〜８のアルコキシ基、アミノ基または炭素数１〜８のアルキル基を持つアルキルアミノ基もしくはジアルキルアミノ基を示し、ｎは０〜１の整数を示す）で表される化合物を
氷酢酸中で反応させることにより、一般式（Ｉ）
【化４】
2006241086.tif 000005
（式中、Ｒ1〜Ｒ5、Ｘおよびｎは上記と同様の意味を有する）で表される本発明のピラゾリン化合物を得ることができる。
【００１５】
本発明のピラゾリン化合物は光線遮蔽剤および蛍光検知剤として感光性樹脂、感光性樹脂下地材、蛍光検知剤材料、積層基板基材などに添加・配合して用いられるが、耐熱性も高いため、樹脂形成に高熱を必要とするポリイミド樹脂やポリカーボネート樹脂にも使用可能である。
【００１６】
次に本発明のピラゾリン化合物を用いた実施例を示すが、本発明の範囲は以下の実施例に限定されるものではない。
【実施例】
【００１７】
合成例１
１−（４−（ベンゾオキサゾール−２−イル）フェニル）−３−スチリル−５−フェニル−２−ピラゾリンの合成
４−（ベンゾオキサゾール−２−イル）フェニルヒドラジン ５.６部およびジベンザルアセトン ４.７部を氷酢酸 ７０部中で煮沸還流し、２時間保持した。冷却後、析出物を吸引濾過により回収してメタノールで十分洗浄し、８０℃で乾燥した。これにより、融点 ２４６℃、λｍａｘ ４０７.２nmの黄色結晶を得た。
【００１８】
同様の方法によって式（IV）
【化５】
2006241086.tif 000006
で表される本発明の化合物を合成した。得られた化合物の物性を以下の表１に示す。
【００１９】
【表１】
2006241086.tif 000007
【００２０】
合成例７
１−（４−ベンズチアゾール−２−イル）フェニル）−３,５−ビスフェニル−２−ピラゾリンの合成
４−（ベンズチアゾール−２−イル）フェニルヒドラジン ４.８部およびベンザルアセトフェノン ４.２部を氷酢酸 ７０部中で煮沸還流し、２時間保持した。冷却後、析出物を吸引濾過により回収してメタノールで十分洗浄し、８０℃で乾燥した。融点 ２３１℃、λｍａｘ ４０１.４nmの黄色結晶を得た。
同様の方法によって式（Ｖ）
【００２１】
【化６】
2006241086.tif 000008
で表される本発明の化合物を合成した。得られた化合物の物性を以下の表２に示す。
【００２２】
【表２】
2006241086.tif 000009
【００２３】
実施例１
本発明の１−（４−（ベンズチアゾール−２−イル）フェニル）−３−スチリル−５−フェニル−２−ピラゾリン（合成例２）をエポキシ樹脂に対して１％添加したエポキシワニスを０.２mm厚のガラス布に含浸して得たプリプレグ２枚を用い、遮蔽剤を添加しないエポキシワニスから得たプリプレグ４枚を両側から挟み、さらに両側から１８μm厚の銅箔を重ねて加熱・加圧して所定板厚の銅張積層板を得た。この銅箔部分を過硫酸アンモンにて剥離して積層板を得た。紫外線照射機（オーク製作所製）と紫外線照射機センサーＵＶ−３５またはＵＶ−４２（オーク製作所製）を用いて照射光Ｅ0、透過光Ｅ1より透過率：透過率（％）＝Ｅ1／Ｅ0  ＊１００を求めた。
結果は以下のとおりであった。
センサーＵＶ−３５  ―――――  １.５８％
センサーＵＶ−４２  ―――――  ０.２５％
一方、比較のために１−（４−（ベンズチアゾール−２−イル）フェニル）−３−スチ
リル−５−フェニル−２−ピラゾリンの代わりに市販の代表的な広波長域用の紫外線吸収剤である２−（２−ヒドロキシ−３−ｔｅｒｔ−ブチル−５−メチルフェニル）−６−クロロ−ベンズトリアゾールの同量を用いて得たプリプレグのみ６枚を用いて得られた積層板を同様に紫外線照射し、その透過率を求めた。
センサーＵＶ−３５  ―――――    １.０５％
センサーＵＶ−４２  ―――――  ２８.０２％
【００２４】
実施例２
実施例１に用いた本発明の１−（４−（ベンズチアゾール−２−イル）フェニル）−３−スチリル−５−フェニル−２−ピラゾリンの代わりに本発明の１−（４−ベンゾオキサゾール−２−イル）−３−（４−ｔｅｒｔ−ブチルスチリル）−５−（４−ｔｅｒｔ−ブチルフェニル）−２−ピラゾリン（合成例５）を用いる以外は実施例１と同様に行った。
センサーＵＶ−３５  ―――――  ２.１８％
センサーＵＶ−４２  ―――――  ０.２６％
【００２５】
実施例３
実施例１に用いた本発明の１−（４−（ベンズチアゾール−２−イル）フェニル）−３−スチリル−５−フェニル−２−ピラゾリンの代わりに本発明の１−（４−ベンズイミダゾール−２−イル）−３−（４−ジメチルアミノスチリル）−５−（４−ジメチルアミノフェニル）−２−ピラゾリン（合成例６）を用いる以外は実施例１と同様に行った。
センサーＵＶ−３５  ―――――  ０.８５％
センサーＵＶ−４２  ―――――  ０.５７％
【００２６】
実施例４
実施例１に用いた本発明の１−（４−（ベンズチアゾール−２−イル）フェニル）−３−スチリル−５−フェニル−２−ピラゾリンのエポキシ樹脂に対する含有率を０.５％とする以外は実施例１と同様に行った。
センサーＵＶ−３５  ―――――  ３.０１％
センサーＵＶ−４２  ―――――  ０.３１％
【００２７】
実施例５
１,１,２,２−テトラクロロ−１,２−ジフルオロエタン ８０部、ＴＣＰ（三菱瓦斯化学(株)製） １０部、塩化メチレン １０部、本発明の１−（４−（１−メチル−ベンズイミダゾール−２−イル）フェニル）−３−（４−ジエチルアミノフェニル）−５−フェニル−２−ピラゾリン（合成例１０） １.５部を混合して浸透液を調製した。
一方、比較のために本発明の１−（４−（１−メチル−ベンズイミダゾール−２−イル）フェニル）−３−（４−ジエチルアミノフェニル）−５−フェニル−２−ピラゾリン １.５部の代わりにＣ．Ｉ．Ｆｌｕｏｒｅｓｃｅｎｔ Ｂｒｉｇｈｔｅｎｅｒ ５２（住友化学製）を１.５部用いる以外は同様にして比較浸透液を調製した。
性能試験は次のように行った。
【００２８】
ＪＩＳ Ｚ−２３４３ １９８２の６.１規格 Ａ型対比試験片の表面２分の片方には本発明の蛍光浸透液を刷毛で塗布し、もう片方には比較浸透液を同様に塗布し、１０分間放置乾燥した後、乾いたウエスにて拭き、洗浄液としてスーパーグローＲ−II（商品名；マークテック(株)製）を噴射塗布し、現像処理を施した。暗所にて紫外線照射下でこの試験片を目視によって観察すると、比較浸透液に比べ本発明の浸透液の方が欠陥指示模様の明瞭度に優れていた。